СЫРЬЕВАЯ СМЕСЬ ДЛЯ ИЗГОТОВЛЕНИЯ БЕТОНА
RAW MATERIAL MIXTURE FOR CONCRETE MANUFACTURING

Изобретение относится к промышленности строительных материалов, в частности, к производству бетонов.
Известна сырьевая смесь для изготовления бетона (пенобетона), содержащая, мас.%: цемент 35,0-39,0; золу-унос ТЭС 35,0-39,0; смолу воздухововлекающую экстракционно-канифольную 0,11-0,.17; карбоксиметилцеллюлозу 0,05-0,07; суперпластификатор C-3 0,4-1,4; вода - остальное [2]. Такой состав сырьевой смеси включает большое количество дорогостоящего цемента.
Задача изобретения состоит в снижении расхода цемента при обеспечении прочности бетона.
Технический результат достигается тем, что сырьевая смесь для изготовления бетона, содержащая портландцемент, золу-унос ТЭС, суперпластификатор C-3, воду, дополнительно содержит волокнистую металлокерамику при следующем соотношении компонентов, мас.%: портландцемент 27,0-31,0; зола-унос ТЭС 44,9-46,2; суперпластификатор C-3 0,6-0,8; волокнистая металлокерамика 0,5-5,0; вода 21,0-23,0.
Волокнистая металлокерамика - металлокерамический материал, состоящий из кусочков тонкого металлического волокна в виде проволоки диаметром не более 50-70 мкм и длиной 3-10 мм.
Составы сырьевой смеси для изготовления бетона приведены в таблице.
Таблица
Компоненты
Содержание, мас.%:
состав №1
состав №2
состав №3
Портландцемент (М500)
27,0
29,0
31,0
Зола-унос ТЭС
46,2
45,8
44,9
Суперпластификатор C-3
0,8
0,7
0,6
Волокнистаяметаллокерамика
5,0
2,5
0,5
Вода
21,0
22,0
23,0
Компоненты дозируют. Портландцемент, золу-унос, волокнистую металлокерамику смешивают, добавляют воду, суперпластификатор C-3 и подготавливают сырьевую смесь, которой заполняют металлические формы. Смесь уплотняют в формах и выдерживают ее до затвердевания. Прочность при сжатии изделий, полученных из предложенной сырьевой смеси, составит не менее 10 МПа.
Использование предложенной сырьевой смеси позволяет снизить расход цемента.
Источник информации
1. RU №2237041, C04B 38/10, 2003.